(57)【要約】【課題】新しい審美性と風合いを有する複合糸と、それを用いた杢調布帛を提供すること。【解決手段】本発明の複合糸は、連続した幹糸と、幹糸に部分的に貼り付けられた形態のパッチ糸とから構成されており、パッチ糸の部分の長さと、パッチ糸が貼り付けられた部分の番手と、パッチ糸が貼り付けられた各部分の間隔が特定の関係を満足するように調節されている。かかる複合糸を用いて形成された布帛を染色して、杢調布帛が得られる。【選択図】図１
2005213707.tif 000002
【特許請求の範囲】
【請求項１】
連続した幹糸と不連続のパッチ糸からなる複合糸であって、パッチ糸は幹糸に部分的に貼り付けられた形態を取っており、パッチ糸が貼り付けられた部分の長さＬ（ｍｍ）と、パッチ糸が貼り付けられた部分の番手Ｎｅと、パッチ糸が貼り付けられた各部分の間隔Ｐ（ｍｍ）が下記式を満足することを特徴とする複合糸。
１０ｍｍ≦Ｌ≦５００ｍｍ
１０≦Ｎｅ≦１００
２０ｍｍ≦Ｐ≦５００ｍｍ
【請求項２】
幹糸が２本の長繊維糸からなる請求項１記載の複合糸。
【請求項３】
幹糸が１本又は２本の紡績糸からなる請求項１記載の複合糸。
【請求項４】
請求項１乃至３のいずれか１項記載の複合糸を用いて作成された布帛を、染色して得られる杢調布帛。
【発明の詳細な説明】
【技術分野】
【０００１】
本発明は、連続した幹糸と不連続のパッチ糸から構成された複合糸、及びそれを用いて得られる杢調布帛に関するものである。
【背景技術】
【０００２】
近年、繊維材料の種々の用途分野において、消費ニーズの多様化に伴い、新しい審美性あるいは感性を有する糸が求められている。その一つとして杢調糸があり、混紡や撚糸やエアー交絡などの方法で製造されるのが一般的である。
【０００３】
杢調糸の新しい製造法として、紡績機でスパン繊維を作る際に着色フィラメントを供給し、スパン繊維と一緒にドラフトしてフィラメントを分断し、スパン繊維と混紡する方法が提案されている。
【特許文献１】特開平７−３４３３９
【０００４】
また、紡績機を用いて、スパン繊維にフィラメント糸あるいは他の紡績糸をゆらぎ信号に基づいて供給し複合糸とする方法も提案されている。
【特許文献２】特開２０００−８０５２７
【発明の開示】
【発明が解決しようとする課題】
【０００５】
本発明は、従来の方法とは異なった方法で、従来のものとは異なった審美性と風合いを有する複合糸と、それを用いた杢調布帛を提供することを目的とするものである。
【課題を解決するための手段】
【０００６】
即ち、本発明は、連続した幹糸と不連続のパッチ糸からなる複合糸であって、パッチ糸は幹糸に部分的に貼り付けられた形態を取っており、パッチ糸が貼り付けられた部分の長さＬ（ｍｍ）と、パッチ糸が貼り付けられた部分の番手Ｎｅと、パッチ糸が貼り付けられた各部分の間隔Ｐ（ｍｍ）が下記式を満足することを特徴とする複合糸である。
１０ｍｍ≦Ｌ≦５００ｍｍ
１０≦Ｎｅ≦１００
２０ｍｍ≦Ｐ≦５００ｍｍ
【０００７】
本発明の複合糸において、パッチ糸が貼り付けられた部分の長さＬ（ｍｍ）は、１０ｍｍ≦Ｌ≦５００ｍｍの式を満足することが必要であるが、この意味は、パッチ糸が貼り付けられた部分が全て、１０〜５００ｍｍの長さでなければならないということではなく、おおよそ９０％以上が１０ｍｍ≦Ｌ≦５００ｍｍの式を満足しておれば良い。また、パッチ糸が貼り付けられた部分の番手Ｎｅは、その部分のうち最も太いところを測定したときの値が、１０≦Ｎｅ≦１００を満足する必要があるが、この場合もおおよそ９０％以上が、１０≦Ｎｅ≦１００を満足しておれば良い。また、パッチ糸が貼り付けられた各部分の間隔Ｐ（ｍｍ）は、２０ｍｍ≦Ｐ≦５００ｍｍを満足する必要があるが、この場合もおおよそ９０％以上が、２０ｍｍ≦Ｐ≦５００ｍｍを満足しておれば良い。これらの条件を満足していない場合には、期待どおりの審美性と風合が得られないので好ましくない。
【０００８】
本発明において、幹糸は、天然又は合成繊維等を素材とした、１本または複数本のフィラメント糸や仮撚加工糸等の長繊維糸、あるいは１本または複数本の紡績糸からなるが、幹糸が２本の長繊維糸あるいは１本又は２本の紡績糸からなるものが好ましい。パッチ糸は後述の方法によって幹糸に不連続に貼り付けられた形態を取るものであるが、パッチ糸としては、天然又は合成繊維等の素材が用いられる。いわゆる杢調布帛を得るためには、パッチ糸としては幹糸とは異なる素材のものを用いるのが好ましい。しかし、本発明の場合には、両者が同じ素材を用いても、感触・風合いに優れた複合糸が得られるし、また、染色条件を適宜調整することによって、パッチ糸と幹糸を濃淡に染め分けることも可能であるので、両者が同じ素材であっても良い。あるいは、複合糸を製造する前の段階で、幹糸とパッチ糸のいずれか、あるいは両方に先染糸を用いても良い。幹糸とパッチ糸の比率（重量）は特に限定されるものではないが、幹糸が５０〜９９％に対し、パッチ糸が５０〜１％が好ましい。
【０００９】
本発明の複合糸は、幹糸に、ロービング状の長短繊維糸を断続的に挟み込む、という方法によって製造される。連続した幹糸にロービング状の長短繊維糸が断続的に挟み込まれることによって、あたかも幹糸にパッチ糸が貼り付けられ様な形態の複合糸（スラブ糸様の複合糸）となる。幹糸に、ロービング状の長短繊維糸を断続的に挟み込む方法は、幹糸の撚りに合わせて挟み込むか、あるいは幹糸の撚りを戻しながら挟み込むという方法を取る。挟み込む装置・手段は特に限定されないが、リング精紡機を利用することによって製造するのが便利である。
【００１０】
本発明の他の態様は、得られた複合糸を用いて作成された布帛を、染色して得られる杢調布帛である。布帛の種類としては、通常の織物、編物等を意味し、特に限定されない。染色された布帛が杢調のものとなる限り、布帛の染色方法も特に限定されるものではなく、通常の染料・染色条件を採用することが出来る。なお、本発明における「染色して得られる杢調布帛」には、複合糸を製造する前の段階で、幹糸とパッチ糸のいずれか、あるいは両方に先染糸を用いて得られる先染複合糸を用いて、織編物等に成形された布帛も含むものとする。
【発明の効果】
【００１１】
本発明によると、従来のものとは異なった審美性と風合いを有する複合糸と、それを用いた杢調布帛が得られる。
【発明を実施するための最良の形態】
【００１２】
以下、図面を用いて本発明の複合糸の製造方法の一例を示す。図１は、本発明の複合糸を、リング精紡機を改造した紡出装置によって製造する場合の、説明用の概略図である。図１のドラフト装置１のセカンドローラー３とフロントローラー４間のドラフト量を３倍〜６６倍に設定し、サードローラー２とフロントローラー４間のトータルドラフト量を６倍〜９９倍に設定し、ブレーキドラフトは１．５倍から２．２倍に設定する。パッチ糸５をドラフト装置１のサードローラー２に供給し、一方、幹糸６を幹糸供給ローラー７を通しノブ８とガイドローラー９を経て、ドラフト装置１のフロントローラー４に供給し、幹糸にパッチ糸を断続的に挟み込みつつ複合糸１０を紡出する。
【実施例１】
【００１３】
以下、具体的な実施例により本発明の複合糸の製造例を示す。幹糸として木綿のコーマー糸の５０番手（撚係数６．８０）のものを１本用い、パッチ糸としてアクリル短繊維糸（1．５ｄ×３８ｍｍ、撚係数６．８０）を用いた。図１の紡出装置において、ブレーキドラフトを１．８０とし、スピンドル回転数７５００ｒｐｍで行ったところ、糸切れも殆ど無く、良好な複合糸を得ることが出来た。得られた複合糸は図２に示した様な形態を有しており、そのパッチのパターンの例を以下に示した。（１）〜（１０）はパターンの番号、即ち連続した１０個の（Ｐ＋Ｌ）の番号を示す。
Ｐ（ｍｍ）  Ｎｅ（番手）  Ｌ（ｍｍ）
（１）    １００      １７．５      １５０      
（２）    １５０      ５０          １００
（３）    １００      ２５          １５０
（４）      ８０      １７．５        ５０
（５）      ５０      ２５          １００
（６）    １００      １７．５      １５０
（７）    １５０      ５０          １００
（８）    １００      ２５          １５０
（９）      ８０      １７．５        ５０
（１０）    ５０      ２５          １００
【００１４】
かくして得られた複合糸で靴下編を作り、それを公知の方法でアクリル繊維のみが青色に染まる条件下で染色したところ、青と白の杢調の編物が得られた（染色条件：カチオン染料１％Ｏ.W.Ｆ、浴比１：２０、１００℃×３０分）。
【産業上の利用可能性】
【００１５】
本発明よると、従来のものとは異なった審美性と風合いを有する複合糸と、それを用いた杢調布帛が得られ、これらは衣料用、インテリア用など種々の用途に用いることが出来る。
【図面の簡単な説明】
【００１６】
【図１】本発明の複合糸を製造するための紡出装置の概略図である。
【図２】本発明の複合糸の形態の説明図である。
【符号の説明】
【００１７】
１  ドラフト装置
２  サードローラー
３  セカンドローラー
４  フロントローラー
５  パッチ糸  
６  幹糸
７  幹糸供給ローラー
８  ノブ
９  ガイドローラー
１０  複合糸    
【図１】
2005213707.tif 000003
【図２】
2005213707.tif 000004